【手続補正書】
【提出日】平成27年7月15日(2015.7.15)
【手続補正１】
【補正対象書類名】特許請求の範囲
【補正対象項目名】請求項１
【補正方法】変更
【補正の内容】
【請求項１】
（１）Ｓｉ−ＯＨ基およびＳｉ−Ｈ基を有するシリコーン（Ａ）、
（２）Ｓｉ−ＯＨ基およびＳｉ−ＣＨ＝ＣＨ2基を有するシリコーン（Ｂ）、
および、
（３）白金化合物、パラジウム化合物およびロジウム化合物からなる群から選ばれる少なくとも１種の金属化合物を含有する触媒量のヒドロシリル化触媒、を含む硬化性組成物であって、
（ａ）シリコーン（Ａ）は下に示すシリコーン（Ａ−１）および／またはシリコーン（Ａ−２）であり、シリコーン（Ｂ）は下に示すシリコーン（Ｂ−１）および／またはシリコーン（Ｂ−２）であって、シリコーン（Ａ）が少なくともシリコーン（Ａ−１）のみを含む際はシリコーン（Ｂ）は少なくともシリコーン（Ｂ−２）を含み、シリコーン（Ａ）が少なくともシリコーン（Ａ−２）のみを含む際はシリコーン（Ｂ）は少なくともシリコーン（Ｂ−１）を含み、
（ｂ）該硬化性組成物に含まれるシリコーン（Ａ）とシリコーン（Ｂ）におけるＳｉ−Ｈ基：Ｓｉ−ＣＨ＝ＣＨ2基は、モル比で表わしてＳｉ−Ｈ基：Ｓｉ−ＣＨ＝ＣＨ2基＝４：１〜１：１の範囲であり、
（ｃ）且つ該硬化性組成物において、Ｓｉ−ＯＨ基の含有量が、硬化性組成物の全量に対して、３．４質量％以上、９．８質量％以下、Ｓｉ−Ｈ基の含有量が、該硬化性組成物に対するモル含量で表わして、０．１ｍｍｏｌ／ｇ以上、５．０ｍｍｏｌ／ｇ以下、Ｓｉ−ＣＨ＝ＣＨ2基の含有量が０．１ｍｍｏｌ／ｇ以上、５．０ｍｍｏｌ／ｇ以下である硬化性組成物。
（（ｉ）シリコーン（Ａ−１）：
一般式（１）
Ｒ1Ｒ2Ｓｉ（ＯＲ3）２      （１）
（式中、Ｒ1、Ｒ2は、水素原子、フッ素原子、水酸基、炭素数１〜６の直鎖状、炭素数３〜６の分枝状もしくは炭素数３〜６の環状のアルキル基、または炭素数６〜１５のアリール基であり、これらアルキル基またはアリール基は、水素原子の全部または一部がフッ素原子で置換されていてもよく、炭素原子の一部が酸素原子または窒素原子で置換されていてもよく、Ｒ3は、メチル基、エチル基またはイソプロピル基である。）で表されるアルコキシシラン、
一般式（２）
Ｒ4Ｓｉ（ＯＲ5）3          （２）
（式中、Ｒ4は、水素原子、フッ素原子、水酸基、炭素数１〜６の直鎖状、炭素数３〜６の分子鎖状もしくは炭素数３〜６の環状のアルキル基、または炭素数６〜１５のアリール基であり、これらアルキル基またはアリール基は、水素原子の全部または一部がフッ素原子で置換されていてもよく、炭素原子の一部が酸素原子または窒素原子で置換されていてもよく、Ｒ5はメチル基、エチル基またはイソプロピル基である。）で表されるアルコキシシラン、
および一般式（３）
Ｓｉ（ＯＲ6）4              （３）
（式中、Ｒ6はメチル基、エチル基またはイソプロピル基である。）で表されるアルコキシシラン
とからなる群から選ばれる少なくとも１種のアルコキシシランと、
一般式（４）
Ｈ−Ｓｉ（ＯＲ7）3          （４）
（式中、Ｒ7はメチル基、エチル基またはイソプロピル基である。）で表されるアルコキシシランを
酸性条件または塩基性条件下で加水分解させて重縮合して得られる、シリコーン（Ａ−１）全量に対してＳｉ−ＯＨ基を１０質量％以上含むシリコーン。
（ｉｉ）シリコーン（Ａ−２）：
一般式（１）
Ｒ1Ｒ2Ｓｉ（ＯＲ3）2          （１）
（式中、Ｒ1〜Ｒ3は上記と同じ）で表されるアルコキシシラン、
一般式（２）
Ｒ4Ｓｉ（ＯＲ5）3              （２）
（式中、Ｒ4およびＲ5は上記と同じ）で表されるアルコキシシラン、
および
一般式（３）
Ｓｉ（ＯＲ6）4                    （３）
（式中、Ｒ6は上記と同じ）で表されるアルコキシシラン
からなる群から選ばれる少なくとも１種のアルコキシシランを酸性条件下または塩基性条件下で加水分解させ重縮合させて得られるＳｉ−ＯＨ基を有する反応生成物と、
一般式（５−１）、一般式（５−２）、一般式（５−３）または一般式（５−４）
【化１】
2014159561.tif 000001
（式中、Ｒ1aおよびＲ1bは、それぞれ独立に、フッ素原子、炭素数１〜６の直鎖状、炭素数３〜６の分子鎖状もしくは炭素数３〜６の環状のアルキル基、または炭素数６〜１５のアリール基であり、これらアルキル基またはアリール基は、水素原子の全部または一部がフッ素原子で置換されていてもよく、炭素原子の一部が酸素原子または窒素原子に置換されていてもよく、Ｒ1cは、メチル基、エチル基またはイソプロピル基である。）
で表されるＳｉ−Ｈ基を有するシラン化合物からなる群から選ばれる少なくとも１種のＳｉ−Ｈ基を有するシラン化合物を反応させ
て得られる、シリコーン（Ａ−２）全量に対してＳｉ−ＯＨ基を３．３質量％以下含むシリコーン。
（ｉｉｉ）シリコーン（Ｂ−１）：
一般式（１）
Ｒ1Ｒ2Ｓｉ（ＯＲ3）2          （１）
（式中、Ｒ1〜Ｒ3は上記と同じ）で表されるアルコキシシラン、
一般式（２）
Ｒ4Ｓｉ（ＯＲ5）3              （２）
（式中、Ｒ4およびＲ5は上記と同じ）で表されるアルコキシシラン、
および
一般式（３）
Ｓｉ（ＯＲ6）4                  （３）
（式中、Ｒ6は上記と同じ）で表されるアルコキシシラン
とからなる群から選ばれる少なくとも１種のアルコキシシランを、
一般式（６）
ＣＨ2＝ＣＨ−Ｓｉ（ＯＲ8）      （６）
（式中、Ｒ8はメチル基、エチル基またはイソプロピル基である。）
で表わされるアルコキシシランと酸性条件下または塩基性条件下で加水分解させ重縮させて得られる、シリコーン（Ｂ−１）全量に対してＳｉ−ＯＨ基を１０質量％以上含むシリコーン
であり、
（ｉｖ）シリコーン（Ｂ−２）：
一般式（１）
Ｒ1Ｒ2Ｓｉ（ＯＲ3）2          （１）
（式中、Ｒ1〜Ｒ3は上記と同じ）で表されるアルコキシシラン、
一般式（２）
Ｒ4Ｓｉ（ＯＲ5）3              （２）
（式中、Ｒ4およびＲ5は上記と同じ）で表されるアルコキシシラン、
および
一般式（３）
Ｓｉ（ＯＲ6）4                  （３）
（式中、Ｒ6は上記と同じ）で表されるアルコキシシランとからなる群から選ばれる少なくとも１種のアルコキシシランを酸性条件下または塩基性条件下で加水分解させて重縮合して得られるＳｉ−ＯＨを含む反応生成物と、
一般式（７−１）、一般式（７−２）、一般式（７−３）または一般式（７−４）
【化２】
2014159561.tif 000002
（式中、Ｒ1ｄおよびＲ1eは、それぞれ独立に、フッ素原子、炭素数１〜６の直鎖状、炭素数３〜６の分子鎖状もしくは炭素数３〜６の環状のアルキル基、または炭素数６〜１５のアリール基であり、これらアルキル基またはアリール基は、水素原子の全部または一部がフッ素原子で置換されていてもよく、炭素原子の一部が酸素原子または窒素原子に置換されていてもよく、Ｒ1fは、メチル基、エチル基またはイソプロピル基である。）で表されるＳｉ−ＣＨ＝ＣＨ2基を有するシラン化合物からなる群から選ばれる少なくとも１種の化合物を反応させて得られる、シリコーン（Ｂ−２）全量に対してＳｉ−ＯＨ基を３．３質量％以下含むシリコーンである。）
【手続補正２】
【補正対象書類名】明細書
【補正対象項目名】００２１
【補正方法】変更
【補正の内容】
【００２１】
［発明１］
（１）Ｓｉ−ＯＨ基およびＳｉ−Ｈ基を有するシリコーン（Ａ）、
（２）Ｓｉ−ＯＨ基およびＳｉ−ＣＨ＝ＣＨ2基を有するシリコーン（Ｂ）、
および、
（３）白金化合物、パラジウム化合物およびロジウム化合物からなる群から選ばれる少なくとも１種の金属化合物を含有する触媒量のヒドロシリル化触媒、を含む硬化性組成物であって、
（ａ）シリコーン（Ａ）は下に示すシリコーン（Ａ−１）および／またはシリコーン（Ａ−２）であり、シリコーン（Ｂ）は下に示すシリコーン（Ｂ−１）および／またはシリコーン（Ｂ−２）であって、シリコーン（Ａ）が少なくともシリコーン（Ａ−１）のみを含む際はシリコーン（Ｂ）は少なくともシリコーン（Ｂ−２）を含み、シリコーン（Ａ）が少なくともシリコーン（Ａ−２）のみを含む際はシリコーン（Ｂ）は少なくともシリコーン（Ｂ−１）を含み、
（ｂ）該硬化性組成物に含まれるシリコーン（Ａ）とシリコーン（Ｂ）におけるＳｉ−Ｈ基：Ｓｉ−ＣＨ＝ＣＨ2基は、モル比で表わしてＳｉ−Ｈ基：Ｓｉ−ＣＨ＝ＣＨ2基＝４：１〜１：１の範囲であり、
（ｃ）且つ該硬化性組成物において、Ｓｉ−ＯＨ基の含有量が、硬化性組成物の全量に対して、３．４質量％以上、９．８質量％以下、Ｓｉ−Ｈ基の含有量が、該硬化性組成物に対するモル含量で表わして、０．１ｍｍｏｌ／ｇ以上、５．０ｍｍｏｌ／ｇ以下、Ｓｉ−ＣＨ＝ＣＨ2基の含有量が０．１ｍｍｏｌ／ｇ以上、５．０ｍｍｏｌ／ｇ以下である硬化性組成物。
【手続補正３】
【補正対象書類名】明細書
【補正対象項目名】００２７
【補正方法】変更
【補正の内容】
【００２７】
（式中、Ｒ1ｄおよびＲ1eは、それぞれ独立に、フッ素原子、炭素数１〜６の直鎖状、炭素数３〜６の分子鎖状もしくは炭素数３〜６の環状のアルキル基、または炭素数６〜１５のアリール基であり、これらアルキル基またはアリール基は、水素原子の全部または一部がフッ素原子で置換されていてもよく、炭素原子の一部が酸素原子または窒素原子に置換されていてもよく、Ｒ1fは、メチル基、エチル基またはイソプロピル基である。）で表されるＳｉ−ＣＨ＝ＣＨ2基を有するシラン化合物からなる群から選ばれる少なくとも１種の化合物を反応させて得られる、シリコーン（Ｂ−２）全量に対してＳｉ−ＯＨ基を３．３質量％以下含むシリコーン。）
「（ａ）シリコーン（Ａ）は上に示すシリコーン（Ａ−１）および／またはシリコーン（Ａ−２）であり、シリコーン（Ｂ）は下に示すシリコーン（Ｂ−１）および／またはシリコーン（Ｂ−２）であって、シリコーン（Ａ）が少なくともシリコーン（Ａ−１）のみを含む際はシリコーン（Ｂ）は少なくともシリコーン（Ｂ−２）を含み、シリコーン（Ａ）が少なくともシリコーン（Ａ−２）のみを含む際はシリコーン（Ｂ）は少なくともシリコーン（Ｂ−１）を含み」という記載は、
言い換えれば「シリコーン（Ａ−１）とシリコーン（Ｂ−１）のみからなる組み合わせ、およびシリコーン（Ａ−２）とシリコーン（Ｂ−２）のみからなる組み合わせを除く」という意味である。